(57)【要約】【課題】  本発明の課題は、ポリエステルイミドの簡便な製造方法を提供することである。特にブロックポリマーのハードセグメントとして用いた場合に、取り扱い性や重合性に優れたポリエステルイミドを提供する。また耐熱性、屈曲性、耐久性に優れたブロックポリマーを提供する。【解決手段】  グリコール中で（Ａ）テトラカルボン酸二無水物、（Ｂ）芳香族ジアミン、（Ｃ）無水トリメリット酸を限定された比率で、まず（Ａ）テトラカルボン酸二無水物と（Ｂ）芳香族ジアミンを反応させた後（Ｃ）無水トリメリット酸を反応させ、続けてイミド化反応を起こさせることを特徴とするポリエステルイミドの製造方法、および該ポリエステルイミドをハードセグメントとするブロックポリマー。【選択図】  なし【特許請求の範囲】
【請求項１】
グリコール中で、まず（Ａ）テトラカルボン酸二無水物と（Ｂ）芳香族ジアミンを反応させた後（Ｃ）無水トリメリット酸を反応させ、イミド化反応を起こさせることを特徴とする数平均分子量が６００〜１００００のポリエステルイミドの製造方法。
【請求項２】
グリコール中で（Ａ）テトラカルボン酸二無水物、（Ｂ）芳香族ジアミン、（Ｃ）無水トリメリット酸を式（１）および式（２）の範囲で、まず（Ａ）テトラカルボン酸二無水物と（Ｂ）芳香族ジアミンを反応させた後（Ｃ）無水トリメリット酸を反応させ、続けてイミド化反応を起こさせることを特徴とする請求項１記載の数平均分子量が６００〜１００００のポリエステルイミドの製造方法。
１．５  ＜  ｂ／ａ  ＜  ２．２                      （式  １）
０．９ｃ  ＜  ２（ｂ  −  ａ）  ＜  １．１ｃ                （式  ２）
（ａ、ｂ、ｃはそれぞれテトラカルボン酸二無水物、芳香族ジアミンおよび無水トリメリット酸のモル数を表す）
【請求項３】
請求項１又は２に記載の製造方法により製造されたポリエステルイミドであって、アミド系溶剤及び/又はフェノール系溶剤を含有しないことを特徴とする数平均分子量が６００〜１００００のポリエステルイミド。
【請求項４】
請求項１又は２に記載した製造方法により製造されたポリエステルイミドをハードセグメントとし、ポリエーテル、ポリエステル、ポリカーボネートの群から選ばれる少なくとも一種をソフトセグメントとし、ハードセグメントとソフトセグメントがエステル結合あるいはウレタン結合で連結されたブロックポリマー。
【発明の詳細な説明】
【技術分野】
【０００１】
本発明は芳香族ポリエステルイミドの製造方法およびそれを用いた耐熱性、耐久性、屈曲性の良好なブロックポリマーに関するものである。
【背景技術】
【０００２】
耐熱性や電気特性にきわめて優れているポリイミドはフィルム、成型材料、ワニス等に用いられ、代表的な高性能高分子として知られている。無水ピロメリット酸やベンゾフェノンテトラカルボン酸二無水物等の芳香族テトラカルボン酸二無水物とジアミノジフェニルエーテルやフェニレンジアミン等の芳香族ジアミンとを等モルで反応させることにより、ポリアミック酸と呼ばれる高分子量のポリイミド前駆体を得て、該前駆体をイミド化することにより芳香族ポリイミドが得られることは知られている。しかし、ポリイミドは加工性が悪い。また、不安定なポリアミック酸の状態で成型加工し、続けて熱処理を行うことによりイミド化反応を完結することが必要である。
【０００３】
耐熱性を幾分犠牲にしても、加工性が優れる材料が開発されている。ポリアミドイミド、ポリエステルイミドも多種類のものが合成されている。ポリエステルイミドは１９６０年代から研究開発されており、特にエナメル線用の耐熱絶縁ワニスとして使用されている。これらは線状ポリマーというよりも、分岐構造であり、最終的に架橋構造を形成し耐熱性を高めている。これらはブロックポリマーの一成分としては、分岐構造によりブロックポリマー重合時にゲル化を起こすため使えない。
【０００４】
ポリエステルイミドを合成する場合、高分子化する際にイミド化反応を利用する方法とエステル化反応を利用する方法に大別できる（非特許文献１）。イミド化反応を利用する場合には原料として使われるジアミン化合物、二酸無水物化合物、あるいはジイソシアネート化合物にエステル結合を含有する。一方、高分子化反応にエステル化反応を利用する場合には、原料のジカルボン酸、ジオールあるいはオキシカルボン酸にイミド結合を含む化合物を使用する。
【０００５】
ジカルボン酸、グリコールあるいはオキシカルボン酸に芳香族イミド基を含有する化合物を用いてポリエステルを重合した場合、イミド基濃度の増加により溶融粘度が高くなり、汎用的な溶融重合法では高分子量化できにくい。溶融粘度を低くするために、イミド基濃度を小さくすると、耐熱性の向上が不十分になる。また、芳香族イミド基を含有するエステル原料はアミド系溶剤やフェノール系溶剤等の高沸点溶剤中で合成されている。
【０００６】
イミド基を含有するエステル原料、たとえば芳香族イミド基含有ジカルボン酸をポリエステルの重合前に同一の反応容器で合成する方法も知られている。特許文献１では無水トリメリット酸と4,4’-ジアミノジフェニールメタンをクレゾール中で反応させジイミドジカルボン酸を得て、これにさらに無水トリメリット酸とエチレングリコールを追加し、ポリエステルイミド絶縁塗料を得ている。特許文献２，３ではグリセリンやトリス（２−ヒドロキシエチル）イソシアヌレートの３官能成分を共重合した電線用の絶縁塗料について開示されている。特許文献４では３，３’−ジアミノジフェニルスルホン、１，４−ブタンジオールおよび３，３’，４，４’−ジフェニルエーテルテトラカルボン酸二無水物を３−メトキシプロピオン酸メチル中で１３０℃で反応させて、ポリエステルアミド酸溶液を得ている。この溶液にエポキシ樹脂等を配合し、熱硬化性樹脂組成物が開示されている。
【０００７】
イミド基を含有するエステル原料をポリエステルの重合前に同一の反応容器で合成する方法では、クレゾールや３−メトキシプロピオン酸メチルを溶剤として用いること、あるいは３官能ポリオールを併用することがなされている。
【非特許文献１】高分子化工Ｖｏｌ．３７，７４（１９８８）
【特許文献１】特許公開平成６−１１１６２７号公報（特許請求の範囲）
【特許文献２】特許公開平成７−１４１９１７号公報（特許請求の範囲）
【特許文献３】特許公開平成１０−１６８３８８号公報（特許請求の範囲）
【特許文献４】特許公開２００５−１０５２６４号公報（特許請求の範囲）
【発明の開示】
【発明が解決しようとする課題】
【０００８】
本発明の課題は、ポリエステルイミドの簡便な製造方法を提供することである。特にブロックポリマーのハードセグメントとして用いた場合に、取り扱い性や重合性に優れたポリエステルイミドを提供する。
また耐熱性、屈曲性、耐久性に優れたブロックポリマーを提供する。
【課題を解決するための手段】
【０００９】
本発明者等は、ポリエステルイミドの製造方法を得るべく鋭意研究を重ねた結果、本発明に到達した。すなわち、本発明は以下のポリエステルイミドの製造方法と該ポリエステルイミドを一成分とするブロックポリマーである。
【００１０】
（１）グリコール中で、まず（Ａ）テトラカルボン酸二無水物と（Ｂ）芳香族ジアミンを反応させた後（Ｃ）無水トリメリット酸を反応させ、イミド化反応を起こさせることを特徴とする数平均分子量が６００〜１００００のポリエステルイミドの製造方法。
【００１１】
（２）グリコール中で（Ａ）テトラカルボン酸二無水物、（Ｂ）芳香族ジアミン、（Ｃ）無水トリメリット酸を式（１）および式（２）の範囲で、まず（Ａ）テトラカルボン酸二無水物と（Ｂ）芳香族ジアミンを反応させた後（Ｃ）無水トリメリット酸を反応させ、続けてイミド化反応を起こさせることを特徴とする（１）記載の数平均分子量が６００〜１００００のポリエステルイミドの製造方法。
１．５  ＜  ｂ／ａ  ＜  ２．２                      （式  １）
０．９ｃ  ＜  ２（ｂ  −  ａ）  ＜  １．１ｃ            （式  ２）
（ａ、ｂ、ｃはそれぞれテトラカルボン酸二無水物、芳香族ジアミンおよび無水トリメリット酸のモル数を表す）
【００１２】
（３）（１）又は（２）に記載の製造方法により製造されたポリエステルイミドであって、アミド系溶剤及び/又はフェノール系溶剤を含有しないことを特徴とする数平均分子量が６００〜１００００のポリエステルイミド。
【００１３】
（４）（１）又は（２）に記載した製造方法により製造されたポリエステルイミドをハードセグメントとし、ポリエーテル、ポリエステル、ポリカーボネートの群から選ばれる少なくとも一種をソフトセグメントとし、ハードセグメントとソフトセグメントがエステル結合あるいはウレタン結合で連結されたブロックポリマー。
【発明の効果】
【００１４】
本発明によりポリエステルイミドを簡便な方法で製造できる。また、線状性が高く、末端基が水酸基であり、ブロックポリマーのハードセグメントとして適性が大きい。また耐熱性、屈曲性、耐久性に優れたブロックポリマーも得られる。
【発明を実施するための最良の形態】
【００１５】
本発明のポリエステルイミドはグリコール中で（Ａ）テトラカルボン酸二無水物、（Ｂ）芳香族ジアミン、（Ｃ）無水トリメリット酸を式（１）および式（２）の範囲で反応させる。
１．５  ＜  ｂ／ａ  ＜  ２．２                      （式  １）
０．９ｃ  ＜  ２（ｂ  −  ａ）  ＜  １．１ｃ            （式  ２）
（ａ、ｂ、ｃはそれぞれテトラカルボン酸二無水物、芳香族ジアミンおよび無水トリメリット酸のモル数を表す）
【００１６】
反応手順はまず（Ａ）テトラカルボン酸二無水物と（Ｂ）芳香族ジアミンをグリコール中で反応させる。（Ａ）テトラカルボン酸二無水物と（Ｂ）芳香族ジアミンの反応温度は１００℃以下、好ましくは６０℃以下で行う。反応時間は原料の種類、反応温度、溶媒としてのグリコール量等により異なるが、６０℃では３０分間以上を目安とする。（Ａ）テトラカルボン酸二無水物と（Ｂ）芳香族ジアミンの反応が終了後、（Ｃ）無水トリメリット酸を仕込み反応させる。（Ｃ）無水トリメリット酸投入時には（Ａ）テトラカルボン酸二無水物と（Ｂ）芳香族ジアミンの反応は少なくとも酸無水物基７５％が反応しアミック酸を形成していることが望ましい。（Ｃ）無水トリメリット酸投入後の反応温度は１００℃以下、好ましくは６０℃以下で行う。（Ａ）テトラカルボン酸二無水物、（Ｂ）芳香族ジアミンおよび（Ｃ）無水トリメリット酸の反応は、１００℃を超えると酸無水物基とグリコールの反応が起こり、分岐構造が形成される。
【００１７】
（Ａ）テトラカルボン酸二無水物、（Ｂ）芳香族ジアミンおよび（Ｃ）無水トリメリット酸の比率は（式１）と（式２）の範囲で用いる。（Ｂ）芳香族ジアミンと（Ａ）テトラカルボン酸二無水物の比率、ｂ／ａが１．５よりも小さくなると芳香族イミド含有セグメントの分子量が大きくなり、反応中での樹脂の析出が起こり後の反応が円滑に進まない。ｂ／ａが２．２を越えると、後から仕込む無水トリメリット酸の量にも依存するが、未反応アミンが残りブロックポリマーの原料樹脂としての適性が低下する。
【００１８】
（式２）の２（ｂ−ａ）は（Ａ）テトラカルボン酸二無水物と（Ｂ）芳香族ジアミンの反応が終了後のアミノ基量を表す。このアミノ基量のほぼ当量の無水物基を（Ｃ）無水トリメリット酸から供給する。
【００１９】
（Ａ）テトラカルボン酸二無水物、（Ｂ）芳香族ジアミンおよび（Ｃ）無水トリメリット酸の反応がほぼ終了後、イミド化反応とエステル化反応のために昇温する。通常、１５０℃からイミド化による水の発生が見られる。これ以降の反応は、分解の防止のため窒素等の不活性ガス化での反応が望ましい。
【００２０】
イミド化反応後、さらに昇温すると２００℃付近でエステル化反応が起こる。エステル化反応温度を下げることや重縮合反応の推進のために、ポリエステル重合反応で使用されるチタン、錫、亜鉛、コバルト、ゲルマニウム、アンチモン等の金属触媒を添加しても良い。
【００２１】
上記のように、本発明はグリコールを反応溶媒として、またエステル化時のジオール成分として二つの役割を負わせて使用する。グリコール中でカルボン酸末端ポリイミド樹脂を合成し、さらに当該溶媒をそのまま利用して末端のカルボン酸をグリコールでエステル化させる。
【００２２】
グリコールを溶媒として使用することによるメリットは、同一の反応容器で合成できるというメリットだけにとどまらない。すなわち、まずクレゾール等のフェノール系溶媒やＮＭＰ等のアミド系溶媒に代表される高沸点溶剤を使用しなくて良いため、工業上簡便なポリエステルイミドの製造方法を提供することができる。また、従来であれば、エステル化の際に、ジオール成分の添加が必要だったが、本発明では反応溶媒がグリコールであるため、後添加を行う工程を省くことができる。
【００２３】
また、グリコール中で反応させて得られる本願発明のポリエステルイミドは分岐構造が少なく、線形性の高いものが得られるという特徴も有し、その後の加工性、例えば、ブッロクポリマー重合時にゲル化しにくい等の優れた特徴を有する。
【００２４】
エステル化反応後、高分子量化するため、通常のポリエステル重合で行われる高温高真空での脱グリコールによる重縮合を行っても、重縮合をすることなく取り出し、冷却すると析出する樹脂を濾別しても良い。
【００２５】
本発明のポリエステルイミドは数平均分子量が６００〜１００００の範囲にある。６００未満では樹脂が脆くなりすぎ取り扱いが困難になる。１００００を越えると溶融粘度が高すぎ、定常的に製造が困難になる。
【００２６】
本発明で使用する（Ａ）テトラカルボン酸二無水物の具体的な化合物としては以下の物が挙げられる。ピロメリット酸二無水物、２，３，６，７−ナフタリンテトラカルボン酸二無水物、１，８，４，５−ナフタリンテトラカルボン酸二無水物、１，２，５，６−ナフタリンテトラカルボン酸二無水物、３，３’，４，４’−ジフェニールテトラカルボン酸二無水物、２，２’、３，３’−ジフェニールテトラカルボン酸二無水物、２，３，３’，４’−ジフェニールテトラカルボン酸二無水物、３，３’、４，４’−ジフェニールエーテルテトラカルボン酸二無水物、２，２’、３，３’−ジフェニールエーテルテトラカルボン酸二無水物２，３，３’，４’−ジフェニールエーテルテトラカルボン酸二無水物、３，３’、４，４’−ジフェニールメタンテトラカルボン酸二無水物、２，２’，３，３’−ジフェニールメタンテトラカルボン酸二無水物、２，３，３’，４’−ジフェニールメタンテトラカルボン酸二無水物、３，３’、４，４’−ベンゾフェノンテトラカルボン酸二無水物、２，２’，３，３’−ベンゾフェノンテトラカルボン酸二無水物、２，３，３’，４’−ベンゾフェノンテトラカルボン酸二無水物、３，３’、４，４’−ジフェニールスルホンテトラカルボン酸二無水物、２，２’、３，３’−ジフェニールスルホンテトラカルボン酸二無水物、２，３，３’，４’−ジフェニールスルホンテトラカルボン酸二無水物、２，２−［ビス（３，４−ジカルボキシフェニル）］ヘキサフルオロプロパン二無水物等の芳香族テトラカルボン酸二無水物、シクロブタンテトラカルボン酸二無水物、メチルシクロブタンテトラカルボン酸二無水物、シクロペンタンテトラカルボン酸二無水物、シクロヘキサンテトラカルボン酸二無水物等の脂環式テトラカルボン酸二無水物、およびエタンテトラカルボン酸二無水物、ブタンテトラカルボン酸二無水物等の脂肪族テトラカルボンサン二無水物を挙げることができる。
【００２７】
これらのうち、ベンゾフェノンテトラカルボン酸二無水物、ジフェニールスルホンテトラカルボン酸二無水物、ジフェニルテトラカルボン酸二無水物が得られるポリエステルアミドの物性から望ましい。特に非対称構造のテトラカルボン酸二無水物は耐熱性を低下させずに汎用溶剤溶解性を改善できるので好ましい。
【００２８】
本発明で用いる芳香族ジアミンとしては次の物が挙げられる。ジアミノジフェニルメタン、ジアミノジフェニルプロパン、ジアミノジフェニルスルフィド、ジアミノジフェニルスルホン、ジアミノジフェニルエーテル、ジアミノジフェニル、ジアミノナフタレン、フェニレンジアミン等が挙げられる。これらのうち、３，３’−ジアミノジフェニルスルホン、３，３’−ジメチル−４，４’−ビスフェニルジアミン、３，３’−ジアミノジフェニルエーテルが得られた樹脂の物性から望ましい。
【００２９】
本発明はグリコールを溶媒として用いる点で特徴的であり、グリコール中でカルボン酸末端ポリイミド樹脂を合成し、さらに当該溶媒をそのまま利用して末端のカルボン酸をグリコールでエステル化させる。本発明で使用されるグリコールの具体的な例としては以下の物が挙げられる。エチレングリコール、ジエチレングリコール、トリエチレングリコール、分子量が１０００以下のポリエチレングリコール、プロピレングリコール、ジプロピレングリコール、分子量１０００以下のポリプロピレングリコール、１，２−ブタンジオール、１，３−ブタンジオール、１，４−ブタンジオール、２−メチル−１，３−プロピレングリコール、分子量１０００以下のテトラメチレングリコール、ネオペンチルグリコール、ペンタンジオール、ヘキサンジール、ヘプタンジオール、オクタンジオール、ノナンジオール、デカンジオール、シクロヘキサンジメタノール、トリシクロデカンジメタノール、ビスフェノールＡのエチレンオキサイド付加物、ビスフェノールＡのプロピレンオキサイド付加物、ハイドロキノンのエチレンオキサイド付加物、ハイドロキノンのプロピレンオキサイド付加物、レゾルシノールのエチレンオキサイド付加物、レゾルシノールのプロピレンオキサイド付加物等が挙げられる。これらのうちエチレングリコール、プロピレングリコール、ビスフェノールＡのエチレンオキサイド付加物、レゾルシノールのエチレンオキサイド付加物が得られた樹脂の物性から望ましい。
【００３０】
本発明で得られるポリエステルイミドはハードセグメントとソフトセグメントから成るブロックポリマーのハードセグメントとして優れた適性がある。本発明のポリエステルイミドをハードセグメントするブロックポリマーは耐熱性、耐久性、屈曲性等が優れフレキシフ゛ルフ゜リント基板等の回路基板で用いられるソルダーレジストのベース樹脂としても優れる。
【００３１】
本発明のポリエステルイミドを用いるブロックポリマーのソフトセグメント成分はポリエーテル、ポリエステル、ポリカーボネートから選ばれる少なくとも一種を用いる。ソフトセグメントはガラス転移温度が０℃以下で末端基が水酸基であるものを選ぶ。具体的な化合物とポリエチレンオキサイド、ポリプロピレンオキサイド、ポリテトラメチレングリコール等の脂肪族ポリエーテルあるいはこれらのポリエーテルの共重合品、ポリエチレンアジペート、ポリブチレンアジペート、ポリブチレンセバケート、ポリカプロラクトン、ポリ３−メチル−１，５−ペンタンアジペート等の脂肪族ポリエステル、ポリブチレンカーボネート、ポリヘキサメチレンカーボネート等のカーボネートジオールが挙げられる。
【００３２】
ハードセグメントとソフトセグメントはエステル結合かウレタン結合により連結する。
ハードセグメントとソフトセグメントは水酸基末端であるため、鎖延長剤にテトラカルボン酸二無水物や二塩基酸塩化物を用いるとエステル結合が形成でき、鎖延長剤としてジイソシアネートを用いるとウレタン結合が形成できる。
【００３３】
本発明のポリエステルイミドを用いるブロックポリマーの数平均分子量は３０００〜５００００の範囲が望ましい。３０００未満では樹脂の強靭性や耐久性が不足し、５００００を越えると、有機溶剤に溶解した場合、高粘度になり実用上の問題が起こる。
【実施例】
【００３４】
本発明をさらに詳細に説明するために以下に実施例を挙げるが、本発明は実施例になんら限定されるものではない。なお、実施例に記載された測定値は以下の方法によって測定したものである。
【００３５】
組成：ポリエステルイミド樹脂の組成は樹脂を重ジメチルホルムアミドに溶解し、１Ｈ−ＮＭＲにより定量した。
数平均分子量：テトラヒドロフランを溶媒として用いてゲル浸透クロマトグラフィによりポリスチレン換算値として求めた。
硬化塗膜の作成：硬化剤を配合した組成物をポリプロピレンフィルムに乾燥後の厚みで３０μｍになるように塗布し、１００℃で３０分間乾燥した後、塗膜をはがしテフロン（登録商標）フィルム状に置き所定の熱処理を行った。
はんだ耐熱性：硬化塗膜を３００℃はんだ浴に３０秒間浸漬し外観変化を見た。
○：変化認められない。
△：膨れがあるが２０％以下。
×：２０％を越える膨れがある。
ＰＣＴテスト：硬化塗膜を２気圧での飽和加圧蒸気試験を１０時間実施した。外観変化を見た。
○：変化認められない。
△：膨れ、消失があるが２０％以下。
×：２０％を越える膨れ、消失がある。
以下、実施例により本発明を具体的に例示する。実施例中に単に部とあるのは重量部を示す。
【００３６】
＜実施例  １＞
撹拌器、温度計、流出用冷却機を装備した反応缶に、エチレングリコール２００部、ベンゾフェノンテトラカルボン酸二無水物３２部、３，３’−ジアミノジフェニルスルフォン４９部を仕込み、４５℃で９０分間反応させたのち、無水トリメリット酸３８部を一括で系内に投入した。さらに１時間４５℃で反応させた後、系内に窒素ガスを流しながら、２００℃まで昇温した。１５０℃を越えると水が発生した。２００℃で２時間加熱を続けた。
反応液を取り出し、室温まで冷却すると、樹脂が析出した。ろ過とエタノールによる洗浄後、乾燥させた。得られた樹脂の特性を表―１に示す。また、得られたポリエステルイミドをテトラヒドロフランに溶解し、ポリイソシアネート（日本ポリウレタン社製コロネートＬ）を硬化剤として使用し硬化塗膜を作成した。硬化処理は１５０℃で１時間行った。
【００３７】
＜実施例  ２＞
実施例１と同様の原料と操作により得たポリエステルイミドのエチレングリコール溶液を系外に取り出すことなく、減圧と加熱により脱グリコールをおこない、高分子化を行った。系内の温度は最終的に２８０℃まで達した。なお、減圧する前にエステル重合触媒として、テトラブチルチタネート０．０３部を加えた。得られた樹脂の特性を表―１に示す。
【００３８】
＜実施例  ３＞
実施例１と同様にしてポリエステルイミドを得た。ただし、グリコールとしてエチレングリコールの代わりにビスフェノールＡのエチレンオキサイド付加物（日本乳化剤(株)社製「ＢＡ６グリコール」）を用いた。得られた樹脂の特性を表−１に示す。硬化塗膜を得るために、レゾールタイプのフェノール樹脂と触媒として０．１ＰＨＲのP-トルエンスルフォン酸を硬化剤と触媒として使用した。
【００３９】
＜実施例  ４〜６＞
実施例１と同様にして、表―１に記載した原料を用いてポリエステルイミドを得た、得られた樹脂の特性を表−１に示す。グリコール成分として用いたネオペンチルグリコールは室温では固体であるためエチレングリコールを全グリコールの１５重量％添加した。また固化した未反応のグリコールは水洗することにより除いた。
【００４０】
＜実施例  ７＞
ポリウレタンブロックポリマー樹脂の合成
撹拌器、温度計、流出用冷却機を装備した反応缶に、予め乾燥させた溶剤と原料、具体的には、１、３−ジオキソラン１００部、γ−ブチロラクトン２０部と実施例１で得たポリエステルイミド５０部を仕込み溶解させた。ジフェニルメタンジイソシアネート１７部を加え、７０℃で３時間反応させた。さらに数平均分子量が２０００の１，６−ヘキサンジオールベースのポリカーボネートジオール５０部と反応触媒としてジブチル錫ジラウレート０．０１部を追加し、さらに５時間反応させた。得られた樹脂の特性を表―２に示す。なお、硬化塗膜は硬化剤としてポリイソシアネート（日本ポリウレタン社製コロネートＬ）を使用し、１５０℃で１時間熱処理を行った。
【００４１】
＜実施例  ８＞
ポリエステルブロックポリマー樹脂の合成
撹拌器、温度計、流出用冷却機を装備した反応缶に、予め乾燥させた溶剤と原料、具体的には、１、３−ジオキソラン１００部、γ−ブチロラクトン２０部と実施例１で得たポリエステルイミド５０部を仕込み溶解させた。ベンゾフェノンテトラカルボン酸二無水物２１部、４−ジメチルアミノピリジン０．２部を加え６０℃で２時間加熱後、数平均分子量が２０００の１，６−ヘキサンジオールベースのポリカーボネートジオール５０部を追加し、さらに５時間加熱した。得られた樹脂の特性を表―２に示す。なお、硬化塗膜は硬化剤としてエポキシ樹脂（東都化成社製ＹＤ８１２５）を使用し、１５０℃で１時間熱処理を行った。
【００４２】
＜比較例  １＞
実施例１と同様に、ただし、実施例１で用いたエチレングリコール２００部の代わりにエチレングリコール１８０部とトリメチロールプロパン１０部を用いてポリエステルイミドを得た。得られた樹脂の特性を表−１に示す。
【００４３】
＜比較例  ２＞
比較例１と同様の原料と操作により得たポリエステルイミドのグリコール溶液を系外に取り出すことなく、実施例２と同様にして脱グリコールを行い、高分子化を行った。しかし、フリーのグリコールが溜去し終わると直ぐ、ゲル化した。
【００４４】
＜比較例  ３〜４＞
表−１に記載した原料を用いて実施例１と同様に重合した。比較例３はテトラカルボン酸二無水物を使用しないもの。比較例４はテトラカルボン酸二無水物と芳香族ジアミンのの比、ｂ／ａが１．３で本発明の範囲外のもの（ａ、ｂはそれぞれテトラカルボン酸二無水物、芳香族ジアミンのモル数を表す）で、重合中に樹脂が析出し、それ以降の反応に進めなかった。
【００４５】
＜比較例５〜６＞
比較例１と３で得られたポリエステルイミドを用いて実施例７と同様にポリウレタンブロックポリマー樹脂を重合した。比較例１のポリエステルイミドを用いたポリウレタンブロックポリマー樹脂は重合時、ゲル化を起こした。評価結果を表―２に示す。
【００４６】
＜比較例７〜８＞
比較例１と３で得られたポリエステルイミドを用いて実施例８と同様にポリエステルブロックポリマー樹脂を重合した。比較例１のポリエステルイミドを用いたポリエステルブロックポリマー樹脂は重合時、ゲル化を起こした。評価結果を表―２に示す。
【００４７】
【表１】
2009155617.tif 000002
【００４８】
【表２】
2009155617.tif 000003
【産業上の利用可能性】
【００４９】
本発明はポリエステルイミドの簡便な製造方法に関するものであり、該ポリエステルイミドを用いることにより、耐熱性や耐久性に優れたブロック共重合体を提供することができる。